(57)【要約】【課題】リサイクルポリエステルを用いた繊維として地球環境上、有益なものが得られ、リサイクルポリエステルを含有していても、染色性が良好で、白度が向上し、色調の良好なポリエステル複合繊維を提供する。【解決手段】主たる繰り返し単位がエチレンテレフタレートから構成され、酸化チタンが１．５質量％以上含有されたポリエステルＡとリサイクルポリエステルＢとからなるポリエステル複合繊維であって、芯成分がリサイクルポリエステルＢ、鞘成分がポリエステルＡであり、芯成分と鞘成分の質量比（芯／鞘）が２０／８０〜７０／３０であり、繊維の色調を示すＬ値が８５以上、ｂ値が５以下であることを特徴とするリサイクルポリエステル複合繊維。【選択図】　　　なし【特許請求の範囲】
【請求項１】
主たる繰り返し単位がエチレンテレフタレートから構成され、酸化チタンが１．５質量％以上含有されたポリエステルＡとリサイクルポリエステルＢとからなるポリエステル複合繊維であって、芯成分がリサイクルポリエステルＢ、鞘成分がポリエステルＡであり、芯成分と鞘成分の質量比（芯／鞘）が２０／８０〜７０／３０であり、繊維の色調を示すＬ値が８５以上、ｂ値が５以下であることを特徴とするリサイクルポリエステル複合繊維。
【発明の詳細な説明】
【０００１】
【発明の属する技術分野】
本発明は、リサイクルポリエステルを使用したポリエステル繊維であって、色調に優れ、白度に非常に良好な、布帛にしたときの染色斑がなく、隠蔽性に優れたリサイクルポリエステル複合繊維に関するものである。
【０００２】
【従来の技術】
ポリエチレンテレフタレート（ＰＥＴ）を始めとするポリエステルは、高融点で耐薬品性があり、また、低コストであるために、繊維はもちろんのこと、フィルム成型品等に幅広く用いられている。
【０００３】
これらのポリエステル製品は使用後に廃棄処分されているが、燃焼する場合には高熱が発生し、焼却炉の痛みが大きく、寿命が短くなるという問題がある。また、焼却しない場合は腐敗分解しないため永久的に残ることになり、環境の面からも問題となっている。
【０００４】
資源の再利用、環境問題等の面から、様々の分野や素材でリサイクル性が求められてきている。使用量が多く、今後も使用量の大幅な増加が予想されるポリエステルにおいても液体飲用品用ＰＥＴボトル等に一度成形使用されたポリエステル樹脂を再度使用、すなわちリサイクルすることは、資源の再利用に貢献するという地球環境にやさしい企業活動の一環として重要である。
【０００５】
このリサイクルポリエステル樹脂の注目される製品の一つとして、再溶融・紡糸によるポリエステルフィラメント糸があり、これを衣料用途あるいは産業資材用途に使用されている。これらの用途において、ポリエステルフィラメント糸は、その使用用途により、着色を必要とする場合や、白度を向上させる必要性を生じる。
【０００６】
また、リサイクルポリエステル樹脂はその回収法から、溶融粘度、分子量分布、白度、結晶化度等の物性に広いバラツキを有し、ロット間の物性もあまり安定したものではないことにより、リサイクルポリエステル樹脂を主成分として含有するポリエステル系樹脂を紡糸することにより得られるフィラメント糸を原糸の状態で、あるいは布帛で染色を行った場合、製品内で色斑を生じたり、ロット間で色差を生じる問題がある。
【０００７】
そこで、リサイクルポリエステルのみではなく、原料ポリエステルとリサイクルポリエステルを混合してマルチフィラメントとすることが提案されている。例えば、溶融前のチップの段階で原料ポリエステルとリサイクルポリエステルを混合する方法、各々別々に溶融押し出しされた原料ポリエステルとリサイクルポリエステルをノズルパック内で混練する方法により得られた混合フィラメントが提案されている（例えば、特許文献１参照。）。
【０００８】
しかしながら、この混合フィラメントでは、リサイクルポリエステル部分の品質が変動したり、再生品の混率が増加した場合等、染色斑等の色斑が発生するという問題があった。
【０００９】
このような問題を解決するものとして、複合紡糸装置を用いて同一紡糸口金から紡出された芯鞘複合繊維であって、芯成分がリサイクルポリエステル、鞘成分が原料ポリエステルＡからなるものが提案されている（例えば、特許文献２参照。）。
【００１０】
この複合繊維によれば、リサイクルポリエステルを含有していても染色斑等の色斑の生じにくい、ポリエステルマルチフィラメントを得ることができたが、さらに白度に優れ、色調の良好な、サイクルポリエステルを使用したポリエステル繊維が求められていた。
【００１１】
【特許文献１】
特開２０００−２８２３２６号公報（特許請求の範囲、第２−５頁）
【特許文献２】
特開２０００−３２８３６９号公報（特許請求の範囲、第２−４頁）
【００１２】
【発明が解決しようとする課題】
本発明は、前記問題点を解決し、リサイクルポリエステルを用いた繊維として地球環境上、有益なものが得られ、リサイクルポリエステルを含有していても、染色性が良好で、白度が向上し、色調の良好なポリエステル複合繊維を提供することを課題とするものである。
【００１３】
【課題を解決するための手段】
本発明者等は、上記課題を解決するために検討した結果、本発明に到達した。すなわち、本発明は、主たる繰り返し単位がエチレンテレフタレートから構成され、酸化チタンが１．５質量％以上含有されたポリエステルＡとリサイクルポリエステルＢとからなるポリエステル複合繊維であって、芯成分がリサイクルポリエステルＢ、鞘成分がポリエステルＡであり、芯成分と鞘成分の質量比（芯／鞘）が２０／８０〜７０／３０であり、繊維の色調を示すＬ値が８５以上、ｂ値が５以下であることを特徴とするリサイクルポリエステル複合繊維。
【００１４】
【発明の実施の形態】
以下、本発明について詳細に説明する。
本発明のリサイクルポリエステル複合繊維は芯鞘型の複合繊維であって、芯成分がリサイクルポリエステルＢ、鞘成分は主たる繰り返し単位がエチレンテレフタレートからなるものである。なお、本発明におけるリサイクルポリエステルとは、液体飲食品用ＰＥＴボトルやフィルム、繊維などのペレット以外の形に成形された後、低分子に戻されずに再び成形するために回収された樹脂のことをいう。
【００１５】
リサイクルポリエステルの含有量は、地球環境保全に貢献する観点からできるだけ多く製品に含むことが望ましく、複合繊維中２０質量％以上含むこと、すなわち芯成分と鞘成分の質量比（芯／鞘）を２０／８０以上とすることが好ましい。一方、リサイクルポリエステルの割合が７０質量％を超える、すなわち芯鞘質量比（芯／鞘）が７０／３０を超えたり、リサイクルポリエステルＢが鞘成分に配されると、フィラメント全体に染色斑等の色斑が生じ、品位の低いものとなる。また、酸化チタンを含有することによる隠蔽性（白度）の向上効果も乏しくなる。
【００１６】
本発明で用いるポリエステルＡは、酸化チタンが１．５質量％以上（ポリエステルＡの質量に対して）含有されている。酸化チタンは布帛にした際の隠蔽性、すなわち白度を向上させるために含有させるものであって、１．５質量％未満であると、布帛にした際の白度の向上が不十分となる。酸化チタンの含有量の上限に特に限定はないが、紡糸時のフィルター昇圧速度や、ガイドの摩擦による摩耗、糸切れ等の操業性を考慮すると１０質量％以下とすることが好ましい。
【００１７】
本発明において、ポリエステルＡ、リサイクルポリエステルＢともに本発明の効果を損なわない範囲内ならば、共重合成分を含有してもよい。例えば、３　，　３’−　シ゛フェニルシ゛カルホ゛ン酸などの芳香族シ゛カルホ゛ン酸、コハク酸などの脂肪族シ゛カルホ゛ン酸、シ゛エチレンク゛リコール、１　，　４　−　フ゛タンシ゛オール、１　，　４　−　シクロヘキサンシ゛オールなどの脂肪族、脂環式シ゛オール、Ｐ−ヒト゛ロキシ安息香酸などからなるものが挙げられる。
【００１８】
さらに、ポリエステルＡ、リサイクルポリエステルＢともに本発明の効果を損なわない範囲内で、ヒンタ゛ート゛フェノール系化合物等の酸化防止剤、その他顔料、添加剤等が配合されていてもよい。また、リサイクルポリエステルＢにも酸化チタンを含有してもよい。
【００１９】
次に、本発明の複合繊維は、色調を示すＬ値が８５以上、ｂ値が５以下である。Ｌ値は
色の白度を示す指標となり、ｂ値は色の黄度を示す指標となるものであり、Ｌ値が８５未満であると黒味がかった色となり、ｂ値は低いほど青味がかった色となり、５を超えると黄味色が強くなりすぎる。したがって、Ｌ値が８５未満であったり、ｂ値が５を超えると、フィラメント糸を原糸の状態、あるいは布帛として使用した場合ともに、外観的な色調が悪く、品位の悪いものとなる。
【００２０】
なお、本発明におけるＬ値、ｂ値は、得られた繊維を筒編したもの（染色せず）を、ＭＩＮＯＲＵＴＡ社製色彩色差計　ＣＲ−３００にてＬ値及びｂ値を測定したものである。これらの値は酸化チタンを含有させることによって調整できる値である。そして、本発明の複合繊維によれば、鞘成分に酸化チタンを含有させることにより繊維表面に高濃度の酸化チタンが配されるため、繊維全体としての酸化チタンの量を減少させることができる。
【００２１】
本発明のリサイクルポリエステル複合繊維を製造するには、ポリエステルＡとリサイクルポリエステルＢを複合紡糸装置を用いて紡糸を行う。そして、紡糸後の糸条には、２０００ｍ／ｍｉｎ以上の高速紡糸により、半未延伸糸として巻き取るＰＯＹ法、あるいは一旦２０００ｍ／ｍｉｎ以上の高速紡糸又は、２０００ｍ／ｍｉｎ未満の低速紡糸で溶融紡糸し、巻き取った糸条を延伸熱処理する方法、さらには、一旦、巻き取ることなく、続けて延伸する紡糸延伸法のいずれの方法を採用してもよい。
【００２２】
また、本発明のリサイクルポリエステル複合繊維は、上記したようなマルチフィラメントのみならず、モノフィラメントであってもよく、トウの形態で製造し、カットして短繊維として用いてもよい。
【００２３】
【実施例】
次に、実施例により本発明をさらに具体的に説明する。なお、実施例における各種の値の測定及び評価は次の通りに行った。
（１）極限粘度
フェノールと四塩化エタンの質量比５／５の混合物を溶媒とし、２０℃で測定した。
（２）　隠蔽性（白度）の評価
得られた糸を筒編した編物を目視で以下のように３段階で評価した。○のみを合格とした。
○：良好
△：やや透ける
×：透ける
（３）染色斑
得られた糸を筒編して染色し、染色斑について目視で以下のよう３段階で評価した。○のみを合格とした。
○：良好
△：やや斑がある
×：斑の発生大
染色条件は、Ｔｅｒａｓｉｌ　Ｎｅｖｙ　Ｂｌｕｅ　ＳＧＬ　（ハ゛イエル社製原糸用染料）の２．０％ｏｗｆ、浴比１：５０の染液を用いて９９℃で６０分間、常法により染色した。
（４）　強度、伸度
島津製作所製の引張試験機ＡＧ−１００Ｇを使用し、糸長１００ｍｍのサンプルを用い、引張速度５００ｍｍ／ｍｉｎとし、糸が切れた時点の値を測定した。
（５）繊維の色調（Ｌ値、ｂ値）
前記のとおりにＬ値、ｂ値を測定した。
【００２４】
実施例１
鞘成分のポリエステルＡとして、主たる繰り返し単位がエチレンテレフタレートから構成され、酸化チタンを２．０質量％含有した極限粘度０．５８　のポリエステル重合体を用い、常法により乾燥したチッフ゜を２９０℃の押出機Ａに供給した。
芯成分のポリエステルＢとして、主にＰＥＴボトルから再生された極限粘度０．６８のリサイクルポリエステルを用い、常法により乾燥したチッフ゜を２９０℃の押出機Ｂに供給した。
芯鞘質量比が５５／４５となるようにして、複合紡糸装置に供給し、溶融紡糸を行った。紡糸口金には、孔径０．２５ｍｍの紡糸孔４８個が穿設されており、紡糸した糸条を空気流により冷却し、オイリング装置を通過させて０．５質量％の付着量となるように油剤を付与した。続いて、集束ガイドで集束し、交絡付与後、３５００ｍ／ｍｉｎの速度のローラで引き取り、捲取機にて巻き取った。得られた糸条は２５５ｄｔｅｘ／４８ｆであり、毛羽、単糸切れによる欠点はなかった。次にこれを通常の延伸装置を用い、７００ｍ／ｍｉｎの速度で延伸し、１６７ｄｔｅｘ／４８ｆのマルチフィラメントを得た。
【００２５】
実施例２〜５、比較例１〜２
鞘成分のポリエステルＡの酸化チタン含有量と、ポリエステルＡとリサイクルポリエステルＢの質量比を表１記載の値に変更した以外は実施例１と同様に行った。
【００２６】
実施例６
芯成分のリサイクルポリエステルＢに酸化チタンを０．３質量％含有したリサイクルポリエステルを使用した以外は実施例１と同様に行った。
【００２７】
比較例３
鞘成分のポリエステルＡの酸化チタン含有量とポリエステルＡとリサイクルポリエステルＢの質量比を表１記載の値に変更し、溶融前のチップ段階でポリエステルＡとポリエステルＢを混合して溶融混練し、単一孔の紡糸口金より紡糸を行った以外は実施例１と同様に行った。
【００２８】
比較例４
鞘成分のポリエステルＡの酸化チタン含有量とポリエステルＡとリサイクルポリエステルＢの質量比を表１記載の値に変更し、ポリエステルＡは押出機Ａに供給し、ポリエステルＢは押出機Ｂに供給し、両者をノス゛ルハ゜ック内で混練して単一孔の紡糸口金より紡糸を行った以外は実施例１と同様に行った。
【００２９】
比較例５
鞘成分にポリエステルＢ、芯成分に改質ポリエステルＡ（主たる繰り返し単位がエチレンテレフタレートからなり、イソフタル酸成分が８質量％共重合されたもの）を用いた以外は実施例１と同様に行った。
【００３０】
実施例１〜６、比較例１〜５で得られた繊維の強伸度、色調の測定結果及び隠蔽性、染色斑の評価結果を表１に示す。
【００３１】
【表１】
2004131862.tif 000002
【００３２】
表１から明らかなように、実施例１〜６で得られた繊維は強度、伸度ともに問題ない値であり、隠蔽性に優れており、色調に優れた繊維であり、また染色斑の発生もなかった。
一方、比較例１は、　酸化チタンの含有量が少なかったため、隠蔽性が悪く、Ｌ値が低いものであり、色調にも劣るものとなった。比較例２は、ポリエステルＢの割合が多すぎたので、隠蔽性に劣り、ｂ値が高く色調にも劣るものであった。また、染色斑が生じた。比較例３〜４は、ポリエステルＡとポリエステルＢを混練した単一の繊維であったため、比較例５は、鞘部にポリエステルＢを用いたため、これらの繊維は染色斑が生じ、また隠蔽性に劣り、Ｌ値が低いものであり、色調にも劣るものであった。
【００３３】
【発明の効果】
本発明のリサイクルポリエステル複合繊維は、リサイクルポリエステルを芯成分に用い、鞘成分は酸化チタンが含有されたポリエステルを用いた複合繊維としているため、染色斑が生じることなく、隠蔽性が良好であり白度が向上し、色調に優れたものである。また、操業性の問題がなく得ることが可能である。